СПОСОБ КОНВЕРСИИ ПАРАФИНОВОГО СЫРЬЯ

1. Способ конверсии парафинового сырья, которое содержит по меньшей мере 50 вес.% соединений, кипящих выше 370°С, и в котором содержание парафинов составляет по меньшей мере 60 вес.%, содержание ароматики ниже 1 вес.%, содержание нафтеновых соединений ниже 2 вес.%, содержание азота ниже 0,1 вес.% и содержание серы ниже 0,1 вес.%, который включает стадии, на которых:
2
3
сырье подают в зону реакции, где оно вступает в контакт с водородом при температуре в диапазоне от 175 до 400°С и давлении в диапазоне от 20 до 100 бар в присутствии катализатора, содержащего от 0,005 до 5,0 вес.% благородного металла группы 8 на носителе, который содержит 0,1-15 вес.% цеолита бета и по меньшей мере 40 вес.% аморфного алюмосиликата в расчете на вес катализатора, причем указанный цеолит бета имеет мольное отношение диоксид кремния/оксид алюминия по меньшей мере 50, а указанный алюмосиликат содержит оксид алюминия в расчете на AlO в количестве от 5 до 70%;
выводят отходящий поток из зоны реакции через вывод;
подают отходящий поток из зоны реакции па стадию фракционирования, на которой образуется по меньшей мере тяжелая фракция, промежуточная фракция и легкая фракция; и подают по меньшей мере часть тяжелой фракции на ввод в зону реакции.
2. Способ по п.1, в котором промежуточную фракцию подают в зону депарафинизации и предпочтительно подвергают каталитической депарафинизации или депарафинизации растворителями.
3. Способ по п.1, в котором сырье содержит по меньшей мере 60 вес.% соединений, кипящих выше 370°С, предпочтительно по меньшей мере 70 вес.%.
4. Способ по п.3, в котором весовое отношение в сырье соединений, кипящих выше 540°С, к соединениям, кипящим между 370 и 540°С, составляет по меньшей мере 0,1:1, предпочтительно по меньшей мере 0,3:1 и, более предпочтительно, по меньшей мере 0,5:1.
5. по п.1, в котором содержание парафинов в сырье составляет по меньшей мере 60 вес.%, более предпочтительно по меньшей мере 70 вес.% и, еще более предпочтительно, по меньшей мере 80 вес.%.
6. Способ по п.1, в котором благородный металл группы 8 на катализаторе выбирают из платины, палладия и их смесей.
7. Способ по п.1, в котором цеолит бета в катализаторе присутствует в количестве по меньшей мере 0,5 вес.%, более предпочтительно в количестве по меньшей мере 1 вес.% и/или в количестве не более 10 вес.%, более предпочтительно в количестве не более 8 вес.% и еще более предпочтительно в количестве не более 4 вес.%.
2
2
3
8. Способ по п.1, в котором цеолит бета в катализаторе имеет мольное отношение диоксид кремния/оксид алюминия по меньшей мере 75 и не более 500 в расчете на SiOи АlO.
9. Способ по любому из пп.2-8, в котором по меньшей мере часть промежуточной фракции подают в зону каталитической депарафинизации, где она контактирует с катализатором депарафинизации и водородом при повышенных температуре и давлении.
10. Способ по п.9, в котором катализатор депарафинизации содержит молекулярное сито, при необходимости в комбинации с металлом, обладающим функцией гидрогенизации.